(57)【要約】  樹脂層を含むカット前フィルムを、波長４００ｎｍ以上８５０ｎｍ以下のレーザー光で切断して、カットフィルムを得ることを含み、前記カット前フィルムは、前記レーザー光の波長における吸光度が０．１０以下である、カットフィルムの製造方法。
2020039970.tif 000002
【特許請求の範囲】
【請求項１】
樹脂層を含むカット前フィルムを、波長４００ｎｍ以上８５０ｎｍ以下のレーザー光で切断して、カットフィルムを得ることを含み、前記カット前フィルムは、前記レーザー光の波長における吸光度が０．１０以下である、カットフィルムの製造方法。
【請求項２】
前記レーザー光が、ＹＡＧレーザー装置の第２高調波である、請求項１に記載のカットフィルムの製造方法。
【請求項３】
前記レーザー光が、パルス幅が１μｓ未満のパルス光である、請求項１又は２に記載のカットフィルムの製造方法。
【請求項４】
前記樹脂層が、脂環式構造含有樹脂の層である、請求項１〜３のいずれか１項に記載のカットフィルムの製造方法。
【請求項５】
前記カット前フィルムの厚みが、２００μｍ以下である、請求項１〜４のいずれか１項に記載のカットフィルムの製造方法。
【請求項６】
前記カット前フィルムが、更に偏光子層を含む、請求項１〜５のいずれか１項に記載のカットフィルムの製造方法。
【請求項７】
レーザー光で切断されたカットフィルムであって、
前記カットフィルムは樹脂層を含み、
前記レーザー光の波長が、４００ｎｍ以上８５０ｎｍ以下であり、
前記カットフィルムは、前記レーザー光の波長における吸光度が０．１０以下である、カットフィルム。
【請求項８】
更に偏光子層を含む、請求項７に記載のカットフィルム。
【請求項９】
波長４００ｎｍ以上８５０ｎｍ以下のレーザー光で切断してカットフィルムを得るための、カットフィルム用フィルムであって、
前記カットフィルム用フィルムは、樹脂層を含み、
前記カットフィルム用フィルムは、前記レーザー光の波長における吸光度が０．１０以下である、カットフィルム用フィルム。
【発明の詳細な説明】
【技術分野】
【０００１】
本発明は、カットフィルムの製造方法、カットフィルム、及びカットフィルム用フィルムに関する。
【背景技術】
【０００２】
樹脂層を含むフィルム（以下、樹脂フィルムともいう。）は、画像表示装置などに備えられる光学フィルムなどとして用いられている。近年、樹脂フィルムを、例えば最終製品の形態に応じて精密に加工する必要が高まっている。樹脂フィルムの加工方法として、ナイフ等による機械的な切断と比較して精密な加工が可能であることから、レーザー光による加工方法が用いられている（特許文献１〜３）。
【先行技術文献】
【特許文献】
【０００３】
【特許文献１】特開２０１８−０５２０８２号公報
【特許文献２】特開２００６−１０８１６５号公報
【特許文献３】特開２０１６−０５７４０３号公報
【発明の概要】
【発明が解決しようとする課題】
【０００４】
樹脂フィルムをレーザー光によって切断すると、通常はその切断面の周囲に、レーザー処理影響部が形成される。ここで、レーザー処理影響部とは、レーザー光によって切断された樹脂フィルムに含まれる樹脂層が切断時に発生した熱によって変形した部分をいい、前記の樹脂層の変形には、樹脂層の厚みが大きくなること、及び、樹脂層の厚みが小さくなることの両方が含まれる。また、切断には、穿孔も含まれる。このようなレーザー処理影響部の幅が大きいと、樹脂フィルムの端部の盛り上がり、寸法の変化、及び、シワの発生の原因となりうる。そのため、レーザー光を用いたフィルムの切断方法として、レーザー処理影響部の幅を小さくしながらフィルムを切断できる方法の開発が求められている。【０００５】
すなわち、樹脂層を含むカット前フィルムを、レーザー光で切断して、レーザー処理影響部の幅の小さいカットフィルムを製造する方法；レーザー処理影響部の幅の小さいカットフィルム；及び、レーザー処理影響部の幅の小さいカットフィルムを得るための、カットフィルム用フィルムが求められている。
【課題を解決するための手段】
【０００６】
本発明者は、前記課題を解決するべく、鋭意検討した。その結果、所定の波長範囲のレーザー光を用い、所定の範囲の吸光度を有するフィルムを切断することにより、前記課題が解決されることを見出し、本発明を完成させた。
すなわち、本発明は、以下を提供する。【０００７】
［１］  樹脂層を含むカット前フィルムを、波長４００ｎｍ以上８５０ｎｍ以下のレーザー光で切断して、カットフィルムを得ることを含み、前記カット前フィルムは、前記レーザー光の波長における吸光度が０．１０以下である、カットフィルムの製造方法。
［２］  前記レーザー光が、ＹＡＧレーザー装置の第２高調波である、［１］に記載のカットフィルムの製造方法。
［３］  前記レーザー光が、パルス幅が１μｓ未満のパルス光である、［１］又は［２］に記載のカットフィルムの製造方法。
［４］  前記樹脂層が、脂環式構造含有樹脂の層である、［１］〜［３］のいずれか１項に記載のカットフィルムの製造方法。
［５］  前記カット前フィルムの厚みが、２００μｍ以下である、［１］〜［４］のいずれか１項に記載のカットフィルムの製造方法。
［６］  前記カット前フィルムが、更に偏光子層を含む、［１］〜［５］のいずれか１項に記載のカットフィルムの製造方法。
［７］  レーザー光で切断されたカットフィルムであって、
前記カットフィルムは樹脂層を含み、
前記レーザー光の波長が、４００ｎｍ以上８５０ｎｍ以下であり、
前記カットフィルムは、前記レーザー光の波長における吸光度が０．１０以下である、カットフィルム。
［８］  更に偏光子層を含む、［７］に記載のカットフィルム。
［９］  波長４００ｎｍ以上８５０ｎｍ以下のレーザー光で切断してカットフィルムを得るための、カットフィルム用フィルムであって、
前記カットフィルム用フィルムは、樹脂層を含み、
前記カットフィルム用フィルムは、前記レーザー光の波長における吸光度が０．１０以下である、カットフィルム用フィルム。
【発明の効果】
【０００８】
本発明によれば、樹脂層を含むカット前フィルムを、レーザー光で切断して、レーザー処理影響部の幅の小さいカットフィルムを製造する方法；レーザー処理影響部の幅の小さいカットフィルム；及び、レーザー処理影響部の幅の小さいカットフィルムを得るための、カットフィルム用フィルムが提供される。
【図面の簡単な説明】
【０００９】
【図１】図１は、樹脂層を含むカット前フィルムから製造されたカットフィルムを模式的に示す断面図である。
【図２】図２は、樹脂層及び偏光子層を含むカット前フィルムから製造されたカットフィルムを模式的に示す断面図である。
【発明を実施するための形態】
【００１０】
以下、本発明について実施形態及び例示物を示して詳細に説明する。ただし、本発明は以下に示す実施形態及び例示物に限定されるものではなく、本発明の請求の範囲及びその均等の範囲を逸脱しない範囲において任意に変更して実施しうる。
【００１１】
以下の説明において、「長尺」のフィルムとは、幅に対して、５倍以上の長さを有するフィルムをいい、好ましくは１０倍若しくはそれ以上の長さを有し、具体的にはロール状に巻き取られて保管又は運搬される程度の長さを有するフィルムをいう。フィルムの長さの上限は、特に制限は無く、例えば、幅に対して１０万倍以下としうる。
【００１２】
下記においては、カット前フィルムを水平に載置し、これに対し垂直方向からレーザー光を照射する例を参照して説明を行う。したがって、別に断らない限り「水平方向」とは、カット前フィルムの面に平行な方向を意味する。
【００１３】
［１．カットフィルムの製造方法の概要］
本実施形態のカットフィルムの製造方法は、樹脂層を含むカット前フィルムを、波長４００ｎｍ以上８５０ｎｍ以下のレーザー光で切断して、カットフィルムを得ることを含む。本実施形態のカットフィルムの製造方法によれば、カットフィルムにおけるレーザー処理影響部の幅を小さくすることができる。
【００１４】
［１．１．切断に用いるレーザー光］
切断に用いるレーザー光の波長は、通常４００ｎｍ以上８５０ｎｍ以下である。レーザー光の波長は、好ましくは４５０ｎｍ以上、より好ましくは５００ｎｍ以上であり、好ましくは８００ｎｍ以下、より好ましくは６００ｎｍ以下である。
レーザー光の波長が、前記範囲に収まることにより、カット前フィルムの吸光度が低い場合であっても、カットフィルムにおけるレーザー処理影響部の幅を小さくしうる。
レーザー光の波長は、イットリウム・アルミニウム・ガーネット（ＹＡＧ）レーザー装置の第２高調波が有する波長であることが特に好ましい。ＹＡＧレーザー装置の第２高調波は、通常、５３２ｎｍ前後であり、好ましくは５３２ｎｍである。
【００１５】
また、前記レーザー光の波長範囲は、可視光領域にあるため、切断加工の際、レーザー光の軌跡を装置操作者が認識できる。そのため、切断加工を正確に行いうる。
【００１６】
更に、レーザー装置から出射されるレーザー光を遮断するために、レーザー装置にカバーを取り付けることがある。また、切断対象ではない物体をレーザー光から保護すべく、カバーを取り付けることがある。その際のカバーとして、可視光領域の光を吸収する、汎用される有色の素材を用いることができるので、安価にカットフィルムを製造しうる。
【００１７】
レーザー光は、好ましくはパルス幅が１μｓ未満のパルス光である。かかるパルス光は、高いピーク出力を有しているので、連続波レーザー光及び１μｓ以上のパルス幅を有するレーザー光と比較して、アブレーション現象が生じやすく、相対的に切断面における熱の影響を少なくしうる。その結果、カットフィルムにおけるレーザー処理影響部の幅を効果的に小さくしうる。
レーザー光のパルス幅は、より好ましくは１００ｎｓ以下、更に好ましくは５０ｎｓ以下であり、特に好ましくは１ｎｓ以下であり、通常０ｓより大きい。
【００１８】
レーザー光の平均出力（強度）は、好ましくは０．０１Ｗ以上、より好ましくは０．１Ｗ以上、更に好ましくは１Ｗ以上であり、好ましくは１ｋＷ以下、より好ましくは１００Ｗ以下、更に好ましくは５０Ｗ以下である。レーザー光の平均出力（強度）を前記範囲の下限値以上にすることにより、カット前フィルムを速やかに切断できる。また、上限値以下にすることにより、効果的にカットフィルムにおけるレーザー処理影響部の幅を小さくできる。
【００１９】
［１．２．カット前フィルム］
カット前フィルムは、本実施形態の製造方法により切断される対象である。カット前フィルムは、樹脂層を含む。
【００２０】
（カット前フィルム）
カット前フィルムは、カット前フィルムを切断するレーザー光の波長における吸光度が、０．１０以下である。
従来、切断するレーザー光の波長における吸光度が低いフィルムを切断する場合は、レーザー光の強度を非常に大きくする必要があり、そのため切断面が熱による影響を強く受けるため、精度よくフィルムを切断することは困難であると考えられていた。
【００２１】
本実施形態では、所定の波長範囲のレーザー光を用い、レーザー光の波長における吸光度が０．１０以下であるカット前フィルムを切断することで、意外にも、カットフィルムにおけるレーザー処理影響部の幅を小さくしうる。
【００２２】
カット前フィルムの、用いられるレーザー光の波長における吸光度は、好ましくは０．０８以下、より好ましくは０．０６以下であり、通常０以上であり、０より大きくてもよく、０．０１以上であってもよい。カット前フィルムの吸光度が、前記範囲に収まることにより、効果的にカットフィルムにおけるレーザー処理影響部の幅を小さくしうる。
【００２３】
カット前フィルムの吸光度は、カット前フィルムの一方の面から他方の面へ透過する光の吸収を示したものである。
レーザー光の波長における吸光度は、従前公知の方法で測定することができ、例えば紫外可視分光光度計（例、島津製作所製「ＵＶ−１８００」）により測定しうる。
【００２４】
カット前フィルムは、長尺のフィルムであってもよいし、枚葉のフィルムであってもよく、好ましくは長尺のフィルムである。
また、カット前フィルムは、１層のみを備える単層構造のフィルムであってもよく、２以上の層を備える複層構造のフィルムであってもよい。
【００２５】
例えば、カット前フィルムは、任意の層として、樹脂層に更に偏光子層を含むフィルムであってもよい。
偏光子層としては、例えば、ポリビニルアルコール、部分ホルマール化ポリビニルアルコール等の適切なビニルアルコール系重合体のフィルムに、ヨウ素及び二色性染料等の二色性物質による染色処理、延伸処理、架橋処理等の適切な処理を適切な順序及び方式で施したフィルムが挙げられる。中でも、ポリビニルアルコールを含むポリビニルアルコール樹脂フィルムからなる偏光子層が好ましい。このような偏光子層は、自然光を入射させると直線偏光を透過させうるものであり、特に、光透過率及び偏光度に優れるものが好ましい。偏光子層の厚さは、５μｍ〜８０μｍが一般的であるが、これに限定されない。
【００２６】
カット前フィルムは、偏光子層以外にも、接着剤層などの任意の層を備えていてもよい。
【００２７】
カット前フィルムが複層構造である場合、最も外側に樹脂層が配置されていることが好ましい。また、レーザー光源側に樹脂層が向くようにカット前フィルムを設置して、レーザー光により切断することが好ましい。これにより、カットフィルムのレーザー処理影響部の幅を効果的に小さくすることができる。
【００２８】
カット前フィルムの厚みは、好ましくは１μｍ以上、より好ましくは３μｍ以上、特に好ましくは５μｍ以上であり、また、好ましくは２００μｍ以下、より好ましくは１５０μｍ以下、特に好ましくは１００μｍ以下である。カット前フィルムの厚みを前記範囲の下限値以上にすることにより、カット前フィルム及びカットフィルムのハンドリングが容易になる。また、上限値以下にすることにより、レーザー光での切断が容易になる。
【００２９】
（樹脂層）
樹脂層は、樹脂により形成された層である。樹脂は、通常重合体を含む。樹脂に含まれうる重合体は、１種単独であっても、２種以上の任意の比率の組み合わせであってもよい。
樹脂層を形成する樹脂に含まれうる重合体としては、例えば、後述する脂環式構造含有重合体、トリアセチルセルロース、ポリエチレンテレフタレート、及びポリカーボネートが挙げられる。樹脂層を形成する樹脂に含まれうる重合体は、好ましくは、厚み５０μｍのフィルムとした場合の、用いられるレーザー光の波長における吸光度が、好ましくは０．１０以下、より好ましくは０．０８以下、更に好ましくは０．０６以下であり、通常０以上であり、０．０１以上であってもよい。
【００３０】
また樹脂は、重合体以外に、更に任意の成分を含みうる。任意の成分としては、顔料、染料等の着色剤；蛍光増白剤；分散剤；可塑剤；熱安定剤；光安定剤；紫外線吸収剤；帯電防止剤；酸化防止剤；微粒子；界面活性剤等の添加剤が挙げられる。
また、本実施形態に係る製造方法の効果を阻害しない範囲において、樹脂層を形成する樹脂は、用いられるレーザー光を吸収しうる、光吸収剤を含んでいてもよい。
樹脂中に含まれうる光吸収剤の含有率は、好ましくは２０重量％以下、より好ましくは１５重量％以下、更に好ましくは１０重量％以下であり、通常０重量％以上であり、０．０１重量％以上であってもよい。
【００３１】
樹脂層は、好ましくは脂環式構造含有樹脂により形成された層である。脂環式構造含有樹脂は、通常、脂環式構造含有重合体を含む。脂環式構造含有重合体とは、重合体の構造単位が脂環式構造を有する重合体である。
脂環式構造含有重合体を含む樹脂は、通常、透明性、寸法安定性、位相差発現性、及び低温での延伸性等の特性に優れる。
【００３２】
脂環式構造含有重合体は、主鎖に脂環式構造を有する重合体、側鎖に脂環式構造を有する重合体、主鎖及び側鎖に脂環式構造を有する重合体、並びに、これらの２以上の任意の比率の混合物としうる。中でも、機械的強度及び耐熱性の観点から、主鎖に脂環式構造を有する重合体が好ましい。
【００３３】
脂環式構造の例としては、飽和脂環式炭化水素（シクロアルカン）構造、及び不飽和脂環式炭化水素（シクロアルケン、シクロアルキン）構造が挙げられる。中でも、機械強度及び耐熱性の観点から、シクロアルカン構造及びシクロアルケン構造が好ましく、中でもシクロアルカン構造が特に好ましい。
【００３４】
脂環式構造を構成する炭素原子数は、一つの脂環式構造あたり、好ましくは４個以上、より好ましくは５個以上であり、好ましくは３０個以下、より好ましくは２０個以下、特に好ましくは１５個以下である。脂環式構造を構成する炭素原子数がこの範囲であると、脂環式構造含有樹脂の機械強度、耐熱性及び成形性が高度にバランスされる。
【００３５】
脂環式構造含有重合体において、脂環式構造を有する構造単位の割合は、カットフィルムの使用目的に応じて選択しうる。脂環式構造含有重合体における脂環式構造を有する構造単位の割合は、好ましくは５５重量％以上、更に好ましくは７０重量％以上、特に好ましくは９０重量％以上である。脂環式構造含有重合体における脂環式構造を有する構造単位の割合がこの範囲にあると、脂環式構造含有樹脂の透明性及び耐熱性が良好となる。
【００３６】
脂環式構造含有重合体の中でも、シクロオレフィン重合体が好ましい。シクロオレフィン重合体とは、シクロオレフィン単量体を重合して得られる構造を有する重合体である。また、シクロオレフィン単量体は、炭素原子で形成される環構造を有し、かつ該環構造中に重合性の炭素−炭素二重結合を有する化合物である。重合性の炭素−炭素二重結合の例としては、開環重合等の重合が可能な炭素−炭素二重結合が挙げられる。また、シクロオレフィン単量体の環構造の例としては、単環、多環、縮合多環、橋かけ環及びこれらを組み合わせた多環等が挙げられる。中でも、得られる重合体の誘電特性及び耐熱性等の特性を高度にバランスさせる観点から、多環のシクロオレフィン単量体が好ましい。
【００３７】
前記のシクロオレフィン重合体の中でも好ましいものとしては、ノルボルネン系重合体、単環の環状オレフィン系重合体、環状共役ジエン系重合体、及び、これらの水素化物等が挙げられる。これらの中でも、ノルボルネン系重合体は、成形性が良好なため、特に好適である。
【００３８】
ノルボルネン系重合体の例としては、ノルボルネン構造を有する単量体の開環重合体及びその水素化物；ノルボルネン構造を有する単量体の付加重合体及びその水素化物が挙げられる。また、ノルボルネン構造を有する単量体の開環重合体の例としては、ノルボルネン構造を有する１種類の単量体の開環単独重合体、ノルボルネン構造を有する２種類以上の単量体の開環共重合体、並びに、ノルボルネン構造を有する単量体及びこれと共重合しうる他の単量体との開環共重合体が挙げられる。更に、ノルボルネン構造を有する単量体の付加重合体の例としては、ノルボルネン構造を有する１種類の単量体の付加単独重合体、ノルボルネン構造を有する２種類以上の単量体の付加共重合体、並びに、ノルボルネン構造を有する単量体及びこれと共重合しうる他の単量体との付加共重合体が挙げられる。これらの中で、ノルボルネン構造を有する単量体の開環重合体の水素化物は、成形性、耐熱性、低吸湿性、寸法安定性、軽量性などの観点から、特に好適である。
【００３９】
脂環式構造含有樹脂は、脂環式構造含有重合体に加えて、脂環式構造含有重合体以外の任意の重合体を含みうる。脂環式構造含有重合体以外の任意の重合体は、１種類を単独で用いてもよく、２種類以上を任意の比率で組み合わせて用いてもよい。
【００４０】
脂環式構造含有樹脂における脂環式構造含有重合体の割合は、理想的には１００重量％であり、好ましくは８０重量％以上、より好ましくは９０重量％以上、特に好ましくは９９重量％以上である。脂環式構造含有重合体の割合を前記範囲の下限値以上にすることにより、ヘイズの小さい脂環式構造含有樹脂を得ることができる。
【００４１】
樹脂層は、好ましくは切断に用いられるレーザー光の波長における吸光度が、好ましくは０．１０以下、より好ましくは０．０８以下、更に好ましくは０．０６以下であり、通常０以上、好ましくは０より大きく、０．０１以上としてもよい。樹脂層の吸光度が、前記範囲に収まることにより、効果的にカットフィルムにおけるレーザー処理影響部の幅を小さくしうる。
【００４２】
樹脂層の厚みは、好ましくは１μｍ以上、より好ましくは３μｍ以上、特に好ましくは５μｍ以上であり、また、好ましくは２００μｍ以下、より好ましくは１５０μｍ以下、特に好ましくは１００μｍ以下である。樹脂層の厚みを前記範囲の下限値以上にすることにより、カット前フィルム及びカットフィルムのハンドリングが容易になる。また、上限値以下にすることにより、レーザー光での切断が容易になる。
【００４３】
［２．カットフィルム］
本実施形態の製造方法によれば、レーザー光で切断されたカットフィルムであって、前記カットフィルムは樹脂層を含み、前記レーザー光の波長が、４００ｎｍ以上８５０ｎｍ以下であり、前記カットフィルムは、前記レーザー光の波長における吸光度が０．１０以下である、カットフィルムが製造できる。
【００４４】
本実施形態の製造方法により製造されたカットフィルムは、カット前フィルムを切断して得られるフィルムであるので、カットフィルムが含む樹脂層の例及び好ましい例、並びにカットフィルムの物性の好ましい範囲も、カット前フィルムが含む樹脂層の例及び好ましい例、並びにカット前フィルムの物性の好ましい範囲と同様である。また、カット前フィルムが、樹脂層に加えて接着層、偏光子層などの任意の層を含む場合、カットフィルムも樹脂層に加えてかかる任意の層を含む。
【００４５】
本実施形態の製造方法により製造されたカットフィルムは、樹脂層におけるレーザー処理影響部の幅が小さい。カットフィルムの樹脂層における、レーザー処理影響部の幅は、好ましくは６０μｍ以下、より好ましくは５０μｍ以下、更に好ましくは４０μｍ以下であり、理想的には０μｍであるが、１μｍ以上であってもよい。
【００４６】
レーザー処理影響部の幅は、下記方法により測定しうる。
カットフィルムを、ミクロトームを用いて切断する。この際、ミクロトームを用いた切断は、レーザー光がカット前フィルムの表面を走査した線に垂直な断面が得られるように行なう。その後、ミクロトームで切った断面を光学顕微鏡で観察することで、レーザー処理影響部の幅Ｌを測定しうる。
【００４７】
カットフィルムにおけるレーザー処理影響部の幅Ｌについて図を用いて更に詳細に説明する。図１は、樹脂層を含むカット前フィルムから製造されたカットフィルムを模式的に示す断面図である。
【００４８】
カットフィルム１００に含まれる樹脂層１１０には、切断時に発生した熱によって変形した部分として、レーザー処理影響部１１１が形成されている。通常、樹脂層１１０のレーザー処理影響部１１１は、樹脂層１１０の切断面１１２と、樹脂層１１０の切断面１１２に隣接する領域において樹脂層１１０の厚みが切断前よりも厚くなった部分１１３とを含む。樹脂層１１０において、この樹脂層１１０の厚みが切断前よりも厚くなった部分１１３は、レーザー処理影響部１１１以外の部分１１４よりも盛り上がった部分として観察されることが多い。
【００４９】
レーザー処理影響部の幅Ｌとは、カットフィルム１００中の樹脂層１１０における、レーザー処理により影響を受けた部分の水平方向の幅であって、切断箇所の中心Ｘに最も近い部分の位置から、切断箇所の中心Ｘから最も遠い、レーザー処理により影響を受けた部分の位置までの距離である。具体的には、レーザー処理影響部１１１の幅Ｌは、樹脂層１１０の切断面１１２の、切断箇所の中心Ｘに最も近い部分の位置から、樹脂層１１０の厚みＤが切断前よりも厚くなった部分１１３の切断面１１２とは反対側の端までの長さである。
【００５０】
図２は、樹脂層及び偏光子層を含むカット前フィルムから製造されたカットフィルムを模式的に示す断面図である。
樹脂層２１０及び偏光子層２２０を含むカットフィルム２００においても、図１に示すカットフィルム１００と同様に、レーザー処理影響部２１１の幅Ｌを決定しうる。
具体的には、レーザー処理影響部２１１の幅Ｌは、カットフィルム２００の切断面２１２の、切断箇所の中心Ｘに最も近い部分の位置から、カットフィルム２００の厚みＤが切断前よりも厚くなった部分２１３の切断面２１２とは反対側の端までの長さである。
【００５１】
こうして得られたカットフィルムには、必要に応じて、任意の処理を施してもよい。このような任意の処理としては、例えば、延伸処理、表面処理、他のフィルムとの貼り合わせ処理等が挙げられる。
【００５２】
前記のカットフィルムは、任意の用途に用いうる。例えば、カットフィルムを光学フィルムとして用いてもよい。また、カットフィルムは、それ単独で用いてもよく、他の任意の部材と組み合わせて用いてもよい。例えば、液晶表示装置、有機エレクトロルミネッセンス表示装置、プラズマ表示装置、ＦＥＤ（電界放出）表示装置、ＳＥＤ（表面電界）表示装置等の表示装置に組み込んで用いてもよい。更に、カットフィルムは、偏光子の保護フィルムとして用いてもよい。
【００５３】
［３．カットフィルム用フィルム］
前記のカット前フィルムは、波長４００ｎｍ以上８５０ｎｍ以下のレーザー光で切断して、レーザー処理影響部の幅の小さなカットフィルムを得るために有用である。したがって、本発明により、波長４００ｎｍ以上８５０ｎｍ以下のレーザー光で切断してカットフィルムを得るための、カットフィルム用フィルムが提供される。前記カットフィルム用フィルムは、樹脂層を含み、前記カットフィルム用フィルムを波長４００ｎｍ以上８５０ｎｍ以下のレーザー光で切断してカットフィルムが得られ、前記カットフィルム用フィルムは、前記レーザー光の波長における吸光度が０．１０以下である。
【００５４】
カットフィルム用フィルムにおける、樹脂層の例及び好ましい例、並びにカットフィルム用フィルムの物性の好ましい範囲は、前記カット前フィルムにおける樹脂層の例及び好ましい例、カット前フィルムの物性の好ましい範囲と同様としうる。
【実施例】
【００５５】
以下、実施例を示して本発明について具体的に説明する。ただし、本発明は以下に示す実施例に限定されるものではなく、本発明の請求の範囲及びその均等の範囲を逸脱しない範囲において任意に変更して実施しうる。
以下に説明する操作は、別に断らない限り、常温及び常圧の条件において行った。【００５６】
［評価方法］
（吸光度）
比較例２を除く、実施例及び比較例においては、下記の方法により吸光度を測定した。
カット前フィルムを２０×２０ｍｍの大きさに切断した。紫外可視分光光度計（島津製作所製「ＵＶ−１８００」）を用いてフィルムの厚み方向における吸光度を、波長２００ｎｍ〜８００ｎｍの範囲で測定した。その後、加工に用いるレーザー光の波長における吸光度を読み取った。【００５７】
比較例２においては、下記の方法により吸光度を測定した。
カット前フィルムを２０×２０ｍｍの大きさに切断し、フーリエ変換赤外分光分析装置（Ｐｅｒｋｉｎ  Ｅｌｍｅｒ社製「Ｓｐｅｃｔｒｕｍ  Ｔｗｏ（商標）」）を用いて厚み方向における吸光度を、波数８００ｃｍ−１〜２０００ｃｍ−１の範囲で測定した。
その後、波数１０６５ｃｍ−１（波長９．４×１０３ｎｍ）での吸光度を読み取った。【００５８】
（レーザー処理影響部の幅の測定方法）
切断面を有する試料フィルムを、ミクロトームを用いて切断した。この際、ミクロトームを用いた切断は、レーザー光が走査した線に垂直な断面が得られるように行った。この断面を光学顕微鏡で観察し、レーザー処理影響部の幅Ｌを測定した。【００５９】
［実施例１］
（樹脂層を含むカット前フィルムを準備する工程）
ノルボルネン系重合体を含む脂環式構造含有樹脂（日本ゼオン社製「ゼオノア」）を用意した。この脂環式構造含有樹脂を、Ｔダイ式のフィルム溶融押出成形機を使用して、フィルム状に成形し、脂環式構造含有樹脂の層（Ｌ１）のみからなるカット前フィルムを得た。成形時の条件は、ダイリップ８００μｍ、Ｔダイの幅３００ｍｍ、溶融樹脂温度２６０℃、キャストロール温度１１５℃であった。カット前フィルムの厚み、すなわち樹脂層の厚みは、５０μｍであった。
カット前フィルムの吸光度を、前記の方法により測定した。【００６０】
（切断工程）
レーザー発振器として、第２高調波のレーザー光を照射しうる、ＹＡＧ（イットリウム・アルミニウム・ガーネット）レーザー装置（スペクトロニクス社製「ＬＶＥ−Ｇ１０００」）を用意した。このレーザー発振器から前記のカット前フィルムに、波長５３２ｎｍ、平均出力（強度）１０Ｗ、パルス幅１５ｎｓのパルスレーザー光を照射した。この際、前記レーザー光は、カット前フィルムの表面を直線状に走査させるように照射した。カット前フィルムは、照射されたレーザー光が走査した部分で切断された。これにより、切断面を有するカットフィルムが得られた。
カットフィルムが含む樹脂層のレーザー処理影響部の幅Ｌを、前記の方法により測定した。【００６１】
［実施例２］
下記事項を変更した以外は、実施例１と同様にして、カット前フィルムを切断した。
・レーザー発振器を、第２高調波のレーザー光を照射しうる、ＹＡＧレーザー装置（スペクトロニクス社製「ＬＤＨ−１０００」）へ変更した。
・レーザー光のパルス幅を５０ｐｓへ変更した。【００６２】
［実施例３］
下記事項を変更した以外は、実施例１と同様にして、カット前フィルムを切断した。
・カット前フィルム（樹脂層）として、厚み５０μｍである、トリアセチルセルロースフィルムを使用した。【００６３】
［実施例４］
下記事項を変更した以外は実施例１と同様にして、カット前フィルムを切断した。
・実施例１のカット前フィルムを、下記工程により得られるカット前フィルムに変更した。
偏光子層（Ｐ１）を用意した。偏光子層（Ｐ１）は、ポリビニルアルコールにヨウ素が吸着配向しており、厚さが１５μｍであるフィルムである。偏光子層（Ｐ１）の一方の面に、実施例１で準備された、樹脂層としての脂環式構造含有樹脂の層（Ｌ１）を、接着剤を用いて貼り合わせた。接着剤としては、ポリビニルアルコール及び水溶性エポキシ樹脂を含む水溶液を使用した。これにより、脂環式構造含有樹脂の層（Ｌ１）、接着剤の層及び偏光子層（Ｐ１）をこの順に備える、カット前フィルムを得た。【００６４】
・カット前フィルムの脂環式構造含有樹脂の層（Ｌ１）が、レーザー光源側に向くようにしてレーザー装置に設置して、カット前フィルムを切断した。レーザー光の平均出力（強度）を、１５Ｗに変更した。【００６５】
［比較例１］
下記事項を変更した以外は、実施例１と同様にして、カット前フィルムを切断した。
・カット前フィルム（樹脂層）として、厚み５０μｍである、ポリイミドフィルムを使用した。【００６６】
［比較例２］
下記事項を変更した以外は、実施例１と同様にして、カット前フィルムを切断した。
・レーザー発振器をＣＯＨＥＲＥＮＴ社製「ＤＩＡＭＯＮＤ  Ｅ−２５０ｉ」へ変更した。
・レーザー光の波長を９４００ｎｍ、平均出力（強度）を７０Ｗ、パルス幅を１００ｎｓに変更した。【００６７】
［比較例３］
下記事項を変更した以外は、実施例１と同様にして、カット前フィルムを切断した。
・レーザー発振器をＣＯＨＥＲＥＮＴ社「ＡＶＩＡ  ２６６−３」へ変更した。
・レーザー光の波長を２６６ｎｍ、平均出力（強度）を３Ｗに変更した。【００６８】
［比較例４］
下記事項を変更した以外は実施例１と同様にして、カット前フィルムを切断した。
・実施例１のカット前フィルムを、下記工程により得られるカット前フィルムに変更した。
実施例４で用意した偏光子層（Ｐ１）の一方の面に、厚み５０μｍの樹脂層としてのポリイミドフィルムを、接着剤を用いて貼り合わせた。接着剤としては、ポリビニルアルコール及び水溶性エポキシ樹脂を含む水溶液を使用した。これにより、ポリイミドの層、接着剤の層及び偏光子層（Ｐ１）をこの順に備える、カット前フィルムを得た。
・カット前フィルムのポリイミドの層が、レーザー光源側に向くようにしてレーザー装置に設置して、カット前フィルムを切断した。レーザー光の平均出力（強度）を、１５Ｗに変更した。【００６９】
実施例及び比較例の結果を下記表に示す。
表中の略語は、下記の意味を表す。
ＣＯＰ：脂環式構造含有樹脂の層
ＴＡＣ：トリアセチルセルロースフィルム
ＣＯＰ／ＰＶＡ：脂環式構造含有樹脂の層（Ｌ１）及び偏光子層（Ｐ１）を含む積層フィルム
ＰＩ：ポリイミドフィルム
ＰＩ／ＰＶＡ：ポリイミドフィルム及び偏光子層（Ｐ１）を含む積層フィルム
また、表中のフィルム厚みの項は、フィルムが樹脂層及び偏光子層（Ｐ１）を含む積層フィルムである場合は、「樹脂層の厚み／偏光子層（Ｐ１）の厚み」として示した。【００７０】
【表１】
2020039970.tif 000003
【００７１】
【表２】
2020039970.tif 000004
【００７２】
以上の結果から、以下が分かる。
実施例１〜４に係る製造方法では、得られたカットフィルムのレーザー処理影響部の幅Ｌが５５μｍ以下であって小さい。
一方、レーザー光波長におけるカット前フィルムの吸光度が０．１０より大きい比較例１、比較例３、及び比較例４に係る製造方法は、得られたカットフィルムのレーザー処理影響部の幅Ｌが大きい。
更に、用いるレーザー光の波長が、４００ｎｍに満たない比較例３、及び８５０ｎｍを超える比較例２に係る製造方法では、得られたカットフィルムのレーザー処理部の幅Ｌが大きい。
【符号の説明】
【００７３】
１００  カットフィルム
１１０  樹脂層
１１１  レーザー処理影響部
１１２  切断面
１１３  部分
２００  カットフィルム
２１０  樹脂層
２１１  レーザー処理影響部
２１２  切断面
２１３  部分
２２０  偏光子層
Ｌ  レーザー処理影響部の幅
Ｘ  切断箇所の中心
【図１】
2020039970.tif 000005
【図２】
2020039970.tif 000006
【国際調査報告】
2020039970.tif 000007
2020039970.tif 000008